Brevet FR2557594A1 — publié le 19850705

Alliages à base de nickel La présente invention se rapporte à des alliages à base de ni- ckel, comportant du chrome et de l'aluminium et permettant un durcissement de précipitation par un traitement thermique. On connatt des alliages à base de nickel comportant une forte te- neur en chrome et de l'aluminium dans lesquels un durcissement de précipita- tion est obtenu à la suite d'un traitement de mise en solution suivi d'un revenu. Le traitement de mise en solution des phases durcissantes intermé- talliques permet d'atteindre des niveaux de dureté suffisamment bas pour que le métal soit facile à mettre en forme. La température à la mise en so- lution doit dépasser 1100 C voire 1150 C pour assurer par ailleurs le dur- cissement lors du revenu. Des maintiens à une température supérieure à 1100 C peuvent entrainer un grossissement excessif du grain. Un grain trop grossier entratne des états de surfaces irréguliers lors d'opérations de mi- se en forme et rend difficiles certaines opérations d'usinage et confère surtout au métal une grande fragilité après le revenu durcissant. La présente invention a pour but de fournir une famille d'allia- ges du type précité qui présentent une résistance mécanique élevée et une limite élastique très élevée avec une bonne ductilité. Ils présentent une bonne résistance à l'oxydation et à la corrosion ainsi qu'une grande dureté après traitement thermique. Ce but est atteint par des alliages comportant en poids 28 à 42 Z de chrome, moins de 25 X de fer, 3 à 5 % d'aluminium, le nickel faisant le solde avec les impuretés habituelles, les teneurs en fer et en chrome se si- tuant dans le domaine repéré I du diagramme de la figure 1 de manière que lesdits alliages présentent la quantité de ferrite nécessaire pour contr8- ler la taille du grain. Une composition particulière comporte en poids 37 à 38 Z de chro- me, 7 à 8 % de fer et 3 à 5 Z d'aluminium, 50 à 51 Z de nickel. D'autres caractéristiques et avantages de l'invention ressorti- ront de la description suivante qui se réfère aux dessins annexes sur lesquels: La figure 1 représente un diagramme qui définit les pourcentages pondéraux relatifs en chrome et en fer de la famille d'alliages selon l'in- vention, Les figures 2 et 3 sont des graphiques domnnant chacun la taille du grain en fonction de la température de mise en solution pour un ialliage selon l'invention (figure 2) et pour un alliage saens ferrite (figure 3). La figure 4 est un graphique donnant la variation de l'allonge- ment à la rupture en Z (en ordonnée) en fonction de la limite élastique en MPa (en abscisse). La figure 5 est un graphique donnant la variation de la striction à la rupture en Z (en ordonnée) en fonction de la limite élastique en MPa (en abscisse). Les alliages selon l'invention sont élaborés par les méthodes de la métallurgie conventionnelle (par coulée) ou par la métallurgie des pou- dres. Ils présentent un durcissement de précipitation après un revenu qui suit un traitement de mise en solution. Le durcissement est provoqué par la précipitation discontinue (ou cellulaire) de la phaseY' Ni3Al. Le chrome est favorable pour la résistance à la corrosion et con- tribue à former de la phasecià structure cubique centrée (appelée ferrite) . Le fer contribue lui aussi à la formation de la phase ". Pour que les alliages aient un durcissement suffisant il faut que la teneur en chrome soit supérieure à 28 Z et que la teneur en fer soit in- férieure à 25 Z et pour que la fragilité de l'alliage ne soit pas excessive il faut que la teneur en chrome ne dépasse pas 42 Z. Pour les teneurs en chrome inférieures à 28 Z et pour les teneurs en fer supérieures à 25 À, la précipitation de phase ' est de plus en plus lente et de moins en moins complète. Les teneurs relatives en chrome et en fer doivent être ajustées pour que les alliages selon l'invention présentent une quantité suffisante mais pas excessive de la phase ô. Dans le diagramme de la figure 1, la zone I dont le contour est repéré ABCD définit le domaine des compositions selon l'invention qui pré- sentent une quantité suffisante de phase i pour freiner le grossissement du grain à la mise en solution. Dans la zone II située au-dessous de AB, les compositions ne présentent pas assez de ferrite pour freiner le grossisse- ment du grain lors de la mise en solution. Dans la zone III située au- dessus de DC, les compositions présentent trop de ferrite ce qui diminue la ductilité de l'alliage. L'aluminium contribue à donner une bonne résistance à la corro- sion et sert à former la phase durcissante t'. La teneur de cet 4lément doit être supérieure à 3 Z pour que le durcissement par précipitation soit suffisant et doit être inférieurà 5 Z pour éviter une fabrication diffici- le ou une fragilité excessive. Des éléments connus pour stabiliser la ferrite tels que le moyb- dène, le vanadium, le titane pourraient être incorporés dans les alliages sans modifier les caractéristiques de l'invention. Il a été étudié, à titre d'exemple, plus particulièrement un al- liage N de la famille conforme à l'invention et à titre comparatif, un al- liage A ne présentant pas de ferrite. Les compositions qui sont données dans le tableau I ci-dessous sont exprimées en pourcentages pondéraux. TABLEAU I I Nuances Ni I Cr I Fe | A1 I I N I 50,37 I 37,50 I 7,38 4,00 I I A I 50,86 I 33,71 I 10,38 I 4,05 I Les analyses des alliages ci-dessus révèlent des éléments non es- sentiels qui peuvent résulter de l'élaboration, les teneurs n'excédant pas 0,05 Z pour chacun de ces éléments. Parmi ces éléments, on peut citer le carbone, le silicium, le soufre, le phosphore, le manganèse, le calcium, le magnésium, l'yttrium. On a étudié l'effet, sur la taille du grain, d'un traitement de mise en solution entre 1000 et 1250 C suivi d'une trempe à l'eau. Après traitement, l'alliage N présente un grain très fin (figure 2). Au contraire l'alliage A présente un grain plus grossier qui n'est jamais plus fin que 2 ASTM (figure 3). Par ailleurs le traitement de mise en solution doit être effectué à plus de 1150 C de manière que la dureté se situe à un niveau assez bas (inférieur à 240 HV) pour permettre un travail de mise en forme. On a testé les alliages en traction. A cet effet l'alliage N a su- bi un traitement de mise en solution à 1200 C suivi d'une trempe à l'eau qui a permis d'obtenir un grain de 9,5 ASTM. L'alliage A a subi un traite- ment de mise en solution à 1225 C suivi d'une trempe à l'eau qui a permis d'obtenir un grain de - 3 ASTM. Les alliages ont ensuite subi des revenus durcissants à des températures comprises entre 650 C et 800 C pendant plu- sieurs heures. Selon les conditions de revenu les alliages ont une dureté élevée qui s'échelonne d'environ 500 HV à plus de 700 HV. Ces différents traitements permettent d'ajuster la limite élastique. Les alliages ont été testés en traction à 20 C, les figures 4 et illustrant les résultats. L'allongement total (figure 4) et surtout la striction (figure 5) sont nettement améliorés par l'affinage du grain et at- teignent des niveaux tout-à-fait intéressants. Les alliages selon l'invention peuvent être utilisés pour des ap- plications nécessitant une grande résistance mécanique avec une excellente résistance à la corrosion et exigeant en plus une ductilité élevée. Comme applications possibles on peut citer des pièces de structure (boulonnerie, tubage, disque de turbine, etc...). REVENDICATIONS 1.- Alliages à base de nickel comportant du chrome et de l'alumi- nium, caractérisés par le fait qu'ils comportent en poids, 28 à 42 Z de chrome, moins de 25 Z de fer, 3 à 5 % d'aluminium, le nickel faisant le solde avec les impuretés habituelles, les teneurs en fer et en chrome se situant dans la zone repérée I du diagramme de la figure 1 de manière que lesdits allia- ges présentent la quantité de ferrite nécessaire pour contrôler la taille du grain. 2.- Alliages selon la revendication 1, caractérisés par le fait qu'ils comportent en poids 37 à 38 Z de chrome, 7 à 8 % de fer, 3 à 5 % d'aluminium, 50 à 51% de nickel. 3.- Alliages selon la revendication 1 ou 2, caractérisés par le fait qu'on leur fait subir un traitement de mise en so- lution suivi d'un revenu durcissant. CINQ PAGES IMPHY S.A.